MeCN ( 15 mL ) 중 중간체 18 ( 0 . 14 g , 0 . 24 mmol ) 의 혼합물 을 채운 마이크로웨이브 용 튜브 를 트리 메틸 클로로 실란 ( 0 . 12 mL , 0 . 97 mmol ) 및 요오드화나트륨 ( 0 . 15 g , 0 . 98 mmol ) 으로 처리 하 였 다 . 상기 튜브 는 뚜껑 을 닫 고 50 ℃ 에서 3 일 동안 가열 하 였 다 . 반응 혼합물 을 DCM ( 50 mL ) 및 물 ( 10 mL ) 로 희석 시키 고 , 층 들 을 분리 하 였 다 . 유기 층 을 염수 ( 10 mL ) 로 처리 하 고 , MgSO 4 로 건조 시키 고 , 여과 시키 고 , 진공 에서 농축 시켜 짙 은 갈색 오일 을 제공 하 였 다 . 이러 한 조 물질 을 컬 럼 크로마토그래피 ( 실리카 , 0 / 100 에서 10 / 90 까지 의 MeOH / DCM ) 로 정제 하 여 중간체 19 를 누르스름 한 고형물 로 제공 하 였 다 ( 0 . 11 g , 81 %, 시스 ) .